(57)【要約】【課題】  本発明は、吸水性を有しないパネルについても適用することができると共に、パネルに凹凸を生じさせることなく美麗な積層パネルを効率良く製造することができる積層パネルの製造方法を提供する。【解決手段】  本発明の積層パネルの製造方法は、第１パネル上に、仮固定部材及び湿気硬化型接着剤を配設する接着剤配設工程と、第１パネルの接着剤配設面上に第２パネルを積層させて第１パネルと第２パネルとを仮固定部材によって仮固定する積層工程と、上記湿気硬化型接着剤を硬化させる硬化工程とを含むことを特徴とする。【選択図】  なし【特許請求の範囲】
【請求項１】
第１パネル上に、仮固定部材及び湿気硬化型接着剤を配設する接着剤配設工程と、
第１パネルの接着剤配設面上に第２パネルを積層させて第１パネルと第２パネルとを仮固定部材によって仮固定する積層工程と、
上記湿気硬化型接着剤を硬化させる硬化工程とを含むことを特徴とする積層パネルの製造方法。
【請求項２】
仮固定部材は、ホットメルト接着剤を含有することを特徴とする請求項１に記載の積層パネルの製造方法。
【請求項３】
湿気硬化型接着剤は、加水分解性シリル基を有するポリオキシアルキレン系重合体を含むことを特徴とする請求項１又は請求項２に記載の積層パネルの製造方法。
【発明の詳細な説明】
【技術分野】
【０００１】
本発明は、積層パネルの製造方法に関する。
【背景技術】
【０００２】
従来から、積層パネルは、車輛部材、船舶部材、建築部材、家電用部材など様々な用途において用いられている。
【０００３】
積層パネルの製造方法として、特許文献１には、２枚の木質系パネルをホットメルト接着剤及び水系接着剤を用いて積層パネルを製造する方法が開示されている。
【先行技術文献】
【特許文献】
【０００４】
【特許文献１】特開２０１３−８６３９２号公報
【発明の概要】
【発明が解決しようとする課題】
【０００５】
しかしながら、上記積層パネルの製造方法は、水系接着剤中の水分が吸収されることによって接着性を発現することから、吸水性を有するパネルしか用いることができないという問題点を有している。
【０００６】
又、水系接着剤の水分がパネルに吸収されるなどして水系接着剤の水分がある程度除去されるまで次の工程に進むことができず、製造効率が低いという問題点も有する。
【０００７】
更に、水系接着剤は、固形分が５０質量％程度であることから、水分がパネルに吸収されるなどして水系接着剤から水分が除去されると、水系接着剤の体積が減少する。その結果、厚みが薄いパネルなどを用いている場合には、パネルに凹凸が生じるという問題点を有する。
【０００８】
本発明は、吸水性を有しないパネルについても適用することができると共に、パネルに凹凸を生じさせることなく美麗な積層パネルを効率良く製造することができる積層パネルの製造方法を提供する。
【課題を解決するための手段】
【０００９】
本発明の積層パネルの製造方法は、第１パネル上に、仮固定部材及び湿気硬化型接着剤を配設する接着剤配設工程と、
第１パネルの接着剤配設面上に第２パネルを積層させて第１パネルと第２パネルとを仮固定部材によって仮固定する積層工程と、
上記湿気硬化型接着剤を硬化させる硬化工程とを含むことを特徴とする。
【発明の効果】
【００１０】
本発明の積層パネルの製造方法は、積層パネルを効率良く製造することができる。
【発明を実施するための形態】
【００１１】
本発明の積層パネルの製造方法の一例を説明する。積層パネルの製造方法は、第１パネル上に、仮固定部材及び湿気硬化型接着剤を配設する。
【００１２】
積層パネルの製造方法において用いられる第１及び第２パネルとしては、特に限定されず、例えば、金属パネル（金属板）、ガラスパネル（ガラス板）、合成樹脂パネル（合成樹脂板）などが挙げられる。なお、第１パネルと第２パネルとは同一であっても相違していてもよい。第１及び第２パネルの水蒸気透過度は、１０ｇ／ｍ2・２４ｈ以下であることが好ましい。なお、合成樹脂パネルの水蒸気透過度は、ＪＩＳ  Ｋ７１２９−Ｂ法に準じて、水蒸気透過度測定装置を用い、温度４０℃及び相対湿度９０％の雰囲気下で、常態（外部からストレスや力を加えていない平常な状態）で測定された値をいう。
【００１３】
仮固定部材は、湿気硬化型接着剤の硬化によって、第１パネルと第２パネルとを最終的に接着固定する前に、後続する工程にて第１パネル及び第２パネルに加わる応力にも関わらず、第１パネルと第２パネルとが互いに相対的に変位しないように仮に接着一体化するための部材である。
【００１４】
仮固定部材としては、上述のように、第１パネルと第２パネルとを仮固定することができれば、特に限定されず、例えば、ホットメルト接着剤、粘着剤などが挙げられ、吸水性を有しないパネルにも好適に使用することができ、養生を要することなく、次の工程に進むことができ、積層パネルを効率良く製造することができるので、ホットメルト接着剤が好ましい。ホットメルト接着剤は、溶剤を含有していないので、溶剤を除去する工程を必要とせず好ましい。
【００１５】
粘着剤は、公知の粘着剤が用いられる。粘着剤は、養生を要することなく、次の工程に進むことができ、積層パネルを効率良く製造することができるので、硬化性を有しないことが好ましい。粘着剤は、基材テープの両面に粘着剤が積層一体化されてなる粘着テープの形態であってもよい。粘着剤は、溶剤を含有していてもよいが、第１パネル上に粘着剤を配設した後に溶剤を除去する必要があるので、粘着剤は溶剤を含有していないことが好ましい。
【００１６】
ホットメルト接着剤としては、特に限定されないが、感圧型ホットメルト接着剤及び湿気硬化型ホットメルト接着剤が好ましい。ホットメルト接着剤中において、感圧型ホットメルト接着剤の含有量は、８０質量％以上が好ましく、９０質量％以上が好ましく、１００質量％が特に好ましい。ホットメルト接着剤中において、湿気硬化型ホットメルト接着剤の含有量は、８０質量％以上が好ましく、９０質量％以上が好ましく、１００質量％が特に好ましい。ホットメルト接着剤中において、感圧型ホットメルト接着剤及び湿気硬化型ホットメルト接着剤の総含有量は、８０質量％以上が好ましく、９０質量％以上が好ましく、１００質量％が特に好ましい。
【００１７】
ここで、ホットメルト接着剤とは、室温にて固体であり、加熱溶融することによって粘着性のり又はペースト状となり、被接着面に塗布後、室温に冷却することによって接着が完了する接着剤をいう。なお、本発明において、「室温」とは、１５〜３０℃をいう。
【００１８】
感圧型ホットメルト接着剤は、室温にて粘着性を有しており、圧力を加えることによって被着体に対して剥離可能に粘着する粘着性を有しているホットメルト接着剤をいう。
【００１９】
感圧型ホットメルト接着剤としては、特に限定されず、例えば、ベースポリマー及び粘着付与剤を含むホットメルト接着剤が挙げられる。
【００２０】
ベースポリマーとしては、例えば、スチレン−イソプレン−スチレン共重合体（ＳＩＳ）、スチレン−ブタジエン−スチレン共重合体（ＳＢＳ）、スチレン−ブチレン−スチレン共重合体（ＳＥＢＳ）、スチレン−ブタジエン共重合体、スチレン−イソプレンブロック共重合体などが挙げられる。
【００２１】
粘着付与剤としては、特に限定されず、例えば、石油樹脂、ロジン系樹脂、及びテルペン系樹脂などが挙げられる。
【００２２】
ロジン系樹脂としては、ガムロジン、トール油ロジン、ウッドロジン、不均化ロジン、重合ロジン、ロジングリセリンエステル、ロジンペンタエリスリトールエステル、メタクリル酸変成ロジン、アクリル酸変成ロジン、マレイン酸変成ロジン、フマール酸変性ロジン、及びこれらの水素添加物が挙げられる。
【００２３】
テルペン系樹脂としては、テルペン樹脂、テルペンフェノール樹脂、芳香族変性テルペン樹脂、およびそれらの水素添加物が挙げられる。テルペン樹脂としては、テルペン単量体の単独重合体又は共重合体が挙げられる。テルペン単量体としては、α−ピネン、β−ピネン、ジペンテンなどが挙げられる。
【００２４】
感圧型ホットメルト接着剤中における粘着付与剤の含有量は、ベースポリマー１００重量部に対して６０〜３５０重量部が好ましく、８０〜３２５重量部が好ましく、１００〜２６５重量部がより好ましい。
【００２５】
感圧型ホットメルト接着剤は、可塑剤を更に含有していてもよい。可塑剤としては、フタル酸エステル、及び脂肪族二塩基酸エステルが挙げられる。可塑剤は、単独で用いられてもよく、二種以上が併用されてもよい。
【００２６】
フタル酸エステルとしては、フタル酸とアルコールのエステルが挙げられる。具体的には、フタル酸ジイソオクチル、フタル酸ジイソノニル、フタル酸ジヘプチル、フタル酸ジ−２−エチルヘキシル、フタル酸ジイソデシル及びフタル酸ブチルベンジルなどが挙げられる。
【００２７】
脂肪族二塩基酸エステルとしては、アジピン酸エステル、アゼライン酸エステル、及びセバシン酸エステルなどが挙げられる。具体的には、アジピン酸ジ−２−エチルヘキシル、アジピン酸ジイソノニル、アジピン酸ジイソデシル、アゼライン酸ジ−２−エチルヘキシル及びセバシン酸ジ−２−エチルヘキシルなどが挙げられる。
【００２８】
感圧型ホットメルト接着剤中における可塑剤の含有量は、ベースポリマー１００質量部に対して１０〜１３５重量部が好ましく、２０〜１２５重量部がより好ましく、３０〜１１５重量部が特に好ましい。
【００２９】
湿気硬化型ホットメルト接着剤とは、空気中の水分や被着体に含まれている水分などによって架橋反応が進行して硬化し、接着性が向上するホットメルト接着剤をいう。
【００３０】
湿気硬化型ホットメルト接着剤としては、例えば、イソシアネート基を含有するウレタンプレポリマーを含有する湿気硬化型ホットメルト接着剤、反応性ケイ素を含有するポリオレフィンを含有する湿気硬化型ホットメルト接着剤などが挙げられる。
【００３１】
湿気硬化型ホットメルト接着剤としては、湿気によって硬化する際にガスを発生させることがなく、パネルと接着剤層との間にガスが溜まり、このガス溜まりによってパネルに凹凸を生じさせる虞れがないことから、反応性ケイ素を含有するポリオレフィンを含有する湿気硬化型ホットメルト接着剤が好ましい。
【００３２】
イソシアネート基を含有するウレタンプレポリマーを含有する湿気硬化型ホットメルト接着剤について説明する。イソシアネート基を含有するウレタンプレポリマーは、分子中に２個以上のイソシアネート基を含有し、空気中又は基材中に含まれる水分と反応して架橋反応が進行して硬化する。
【００３３】
イソシアネート基を含有するウレタンプレポリマーを含有する湿気硬化型ホットメルト接着剤は、市販されているものを用いることができる。例えば、ＤＩＣ社製  商品名「タイフォースＨ−８１０」、「タイフォースＨ−８５０」、「タイフォースＰＵＲ−１Ｓ」、「タイフォースＨ−９１０」、「タイフォースＦＨ−４４５」、「タイフォースＦＨ−３１５ＳＢ」、「タイフォースＦＨ−４３０」及び「タイフォースＦＨ−４００ＳＢ」、ノーテープ工業社製  商品名「ＲＨＣ−１０１、５９２１」、並びに、日立化成ポリマー社製  商品名「ハイボン４８３６Ｍ」、「ハイボン４８３６Ｓ」及び「ハイボン４８３６Ｗ」などが挙げられる。
【００３４】
反応性ケイ素を含有するポリオレフィンを含有する湿気硬化型ホットメルト接着剤について説明する。反応性ケイ素を含有するポリオレフィンは、分子中に２個以上の反応性ケイ素を含有し、空気中又は基材中に含まれる水分と反応して架橋反応が進行して硬化する。反応性ケイ素とは、ケイ素原子を含有し且つ他の分子又は他の官能基と反応して化学結合を形成可能な原子団をいい、例えば、加水分解性シリル基などが挙げられる。
【００３５】
加水分解性シリル基とは、珪素原子に１〜３個の加水分解性基が結合してなる基である。加水分解性シリル基の加水分解性基としては、特に限定されず、例えば、水素原子、ハロゲン原子、アルコキシ基、アシルオキシ基、ケトキシメート基、アミノ基、アミド基、酸アミド基、アミノオキシ基、メルカプト基、アルケニルオキシ基などが挙げられる。
【００３６】
なかでも、加水分解性シリル基としては、加水分解反応が穏やかであることから、アルコキシシリル基が好ましい。アルコキシシリル基としては、トリメトキシシリル基、トリエトキシシリル基、トリイソプロポキシシリル基、及びトリフェノキシシリル基などのトリアルコキシシリル基；メチルジメトキシシリル基、及びメチルジエトキシシリル基などのジアルコキシシリル基；並びに、ジメチルメトキシシリル基、及びジメチルエトキシシリル基などのモノアルコキシシリル基が挙げられる。なかでも、ジアルコキシシリル基がより好ましく、メチルジメトキシシリル基が特に好ましい。
【００３７】
反応性ケイ素を含有するポリオレフィンの主鎖であるポリオレフィンとしては、特に限定されず、例えば、ポリエチレン系樹脂、ポリプロピレン系樹脂などが挙げられ、ポリプロピレン系樹脂が好ましい。
【００３８】
ポリプロピレン系樹脂としては、特に限定されず、例えば、プロピレン単独重合体、プロピレンと他のオレフィンとの共重合体などが挙げられる。ポリプロピレン系樹脂は、単独で用いられても二種以上が併用されてもよい。又、プロピレンと他のオレフィンとの共重合体は、ブロック共重合体又はランダム共重合体の何れであってもよい。
【００３９】
なお、プロピレンと共重合されるオレフィンとしては、例えば、エチレン、１−ブテン、１−ペンテン、４−メチル−１−ペンテン、１−ヘキセン、１−オクテン、１−ノネン、１−デセン等のα−オレフィン等が挙げられる。
【００４０】
ポリエチレン系樹脂としては、特に限定されず、例えば、低密度ポリエチレン系樹脂、中密度ポリエチレン系樹脂、高密度ポリエチレン系樹脂、直鎖状低密度ポリエチレン系樹脂、直鎖状中密度ポリエチレン系樹脂、直鎖状高密度ポリエチレン系樹脂などが挙げられる。ポリエチレン系樹脂は、単独で用いられても二種以上が併用されてもよい。
【００４１】
湿気硬化型ホットメルト接着剤には、上記粘着付与剤や上記可塑剤などの添加剤が含有されていてもよい。粘着付与剤及び可塑剤は、上述と同様であるので説明を省略する。
【００４２】
湿気硬化型ホットメルト接着剤中における粘着付与剤の含有量は、湿気硬化型ホットメルト接着剤を構成しているベースポリマー１００重量部に対して６０〜３５０重量部が好ましく、８０〜３２５重量部が好ましく、１００〜２６５重量部がより好ましい。
【００４３】
湿気硬化型ホットメルト接着剤中における可塑剤の含有量は、湿気硬化型ホットメルト接着剤を構成しているベースポリマー１００質量部に対して１０〜１３５重量部が好ましく、２０〜１２５重量部がより好ましく、３０〜１１５重量部が特に好ましい。
【００４４】
反応性ケイ素を含有するポリオレフィンを含む湿気硬化型ホットメルト接着剤は、市販されているものを用いることができる。例えば、ＭＯＲＥＳＣＯ社製  商品名「ＲＯ−１８０」、ＨＢ  ＦＵＬＬＥＲ社  商品名「ＨＬ−５２０１」などが挙げられる。
【００４５】
ホットメルト接着剤は充填剤を更に含んでいることが好ましい。充填剤としては、炭酸カルシウム、炭酸マグネシウム、酸化カルシウム、含水ケイ酸、無水ケイ酸、微粉末シリカ、ケイ酸カルシウム、二酸化チタン、クレー、タルク、カーボンブラック、及びガラスバルーンなどを挙げることができる。これらの充填剤は、単独で用いられても二種以上が併用されてもよい。充填剤としては、炭酸カルシウムが好ましく、コロイダル炭酸カルシウム及び重質炭酸カルシウムがより好ましい。
【００４６】
ホットメルト接着剤中における充填剤の含有量は、ホットメルト接着剤を構成しているベースポリマー１００質量部に対して１〜７００質量部が好ましく、１０〜２００質量部がより好ましい。
【００４７】
ホットメルト接着剤のガラス転移温度Ｔｇは、−１０〜３０℃が好ましく、０〜２０℃がより好ましい。ホットメルト接着剤のガラス転移温度Ｔｇが上記範囲内であると、ホットメルト接着剤は室温において優れた接着性を発現し、第１パネルと第２パネルとを確実に仮固定することができる。
【００４８】
なお、ホットメルト接着剤のガラス転移温度Ｔｇは、ＪＩＳ  Ｋ７１２１に準拠して測定された温度をいう。
【００４９】
ホットメルト接着剤の軟化点は、６０〜１００℃が好ましく、７０〜９０℃がより好ましい。ホットメルト接着剤の軟化点が６０℃以上であると、ホットメルト接着剤の耐熱性が向上し、第１パネルと第２パネルとを積層させた後、湿気硬化型接着剤の硬化を待つことなく、加熱を必要とする工程に進むことができ、積層パネルを効率良く製造することができる。ホットメルト接着剤の軟化点が１００℃以下であると、ホットメルト接着剤の塗工性が向上する。
【００５０】
なお、ホットメルト接着剤の軟化点は、ＪＩＳ  Ｋ６８６３に準拠して測定された温度をいう。
【００５１】
湿気硬化型接着剤とは、室温において半固体であって、空気中又は基材中に含まれる水分と反応して架橋反応が進行して硬化する接着剤をいう。なお、半固体とは、可塑性を有しながら流動性を有しない形態をいう。
【００５２】
湿気硬化型接着剤は、加水分解性シリル基を有するポリオキシアルキレン系重合体を含むことが好ましい。湿気硬化型接着剤中において、加水分解性シリル基を有するポリオキシアルキレン系重合体の含有量は、８０質量％以上が好ましく、９０質量％以上がより好ましく、１００質量％が特に好ましい。
【００５３】
加水分解性シリル基とは、珪素原子に１〜３個の加水分解性基が結合してなる基である。加水分解性シリル基の加水分解性基としては、特に限定されず、例えば、水素原子、ハロゲン原子、アルコキシ基、アシルオキシ基、ケトキシメート基、アミノ基、アミド基、酸アミド基、アミノオキシ基、メルカプト基、アルケニルオキシ基などが挙げられる。
【００５４】
なかでも、加水分解性シリル基としては、加水分解反応が穏やかであることから、アルコキシシリル基が好ましい。アルコキシシリル基としては、トリメトキシシリル基、トリエトキシシリル基、トリイソプロポキシシリル基、及びトリフェノキシシリル基などのトリアルコキシシリル基；メチルジメトキシシリル基、及びメチルジエトキシシリル基などのジアルコキシシリル基；並びに、ジメチルメトキシシリル基、及びジメチルエトキシシリル基などのモノアルコキシシリル基が挙げられる。なかでも、ジアルコキシシリル基がより好ましく、メチルジメトキシシリル基が特に好ましい。
【００５５】
加水分解性シリル基を有するポリオキシアルキレン系重合体の主鎖としては、一般式：−（Ｒ−Ｏ）n−（式中、Ｒは炭素数が１〜１４のアルキレン基を表し、ｎは、繰り返し単位の数であって正の整数である。）で表される繰り返し単位を含有する重合体が好ましく挙げられる。ポリマーの主鎖骨格は一種のみの繰り返し単位からなっていてもよいし、二種以上の繰り返し単位からなっていてもよい。
【００５６】
主鎖骨格としては、ポリエチレンオキサイド、ポリプロピレンオキサイド、ポリブチレンオキサイド、ポリテトラメチレンオキサイド、ポリエチレンオキサイド−ポリプロピレンオキサイド共重合体、及びポリプロピレンオキサイド−ポリブチレンオキサイド共重合体などが挙げられる。
【００５７】
加水分解性シリル基を有するポリオキシアルキレン系重合体は、市販されているものを用いることができる。例えば、カネカ社製  商品名「ＭＳポリマー  Ｓ−２０３」、「ＭＳポリマー  Ｓ−３０３」、「サイリルポリマー  ＳＡＴ−２００」、「サイリルポリマー  ＳＡＴ−３５０」、「サイリルポリマー  ＳＡＴ−４００」、「ＳＡＸ７２０」及び「ＨＳ−２」、旭硝子社製  商品名「エクセスター  ＥＳＳ−３６２０」、「エクセスター  ＥＳＳ−２４２０」、「エクセスター  ＥＳＳ２４１０」及び「エクセスター  ＥＳＳ３４３０」などが挙げられる。
【００５８】
湿気硬化型接着剤は充填剤を更に含んでいることが好ましい。充填剤としては、炭酸カルシウム、炭酸マグネシウム、酸化カルシウム、含水ケイ酸、無水ケイ酸、微粉末シリカ、ケイ酸カルシウム、二酸化チタン、クレー、タルク、カーボンブラック、及びガラスバルーンなどを挙げることができる。充填剤は、単独で用いられても二種以上が併用されてもよい。充填剤としては、炭酸カルシウムが好ましく、コロイダル炭酸カルシウム及び重質炭酸カルシウムがより好ましい。
【００５９】
湿気硬化型接着剤中における充填剤の含有量は、湿気硬化型接着剤を構成しているベースポリマー１００質量部に対して１〜７００質量部が好ましく、１０〜２００質量部がより好ましい。
【００６０】
積層パネルの製造方法では、第１パネル上に仮固定部材及び湿気硬化型接着剤を配設する（接着剤配設工程）。そして、第１パネルの仮固定部材及び湿気硬化型ホットメルト接着剤の配設面上に第２パネルを積層させて、第１パネルと第２パネルとを仮固定部材によって仮固定する（積層工程）。
【００６１】
なお、第１パネル上への仮固定部材及び湿気硬化型接着剤の配設順序は、特に限定されないが、第１パネル上に仮固定部材を配設した後、第１パネル上に湿気硬化型接着剤を配設することが好ましい。第１パネル上に湿気硬化型接着剤を先に塗工（配設）すると、第１パネル上への配設直後から湿気硬化型接着剤の湿気硬化反応が開始する。その後、仮固定部材を第１パネル上に配設して第２パネルを第１パネル上に積層させるが、その間に、湿気硬化型接着剤の第２パネルに対する接着性が低下し、結果として第１パネルと第２パネルとの接着性が低下することがある。従って、第１パネル上に仮固定部材を先に配設した後、湿気硬化型接着剤を配設することによって、第２パネルに対する湿気硬化型接着剤の接着性の低下を抑制し、第１パネルと第２パネルとの接着性を向上させることができる。
【００６２】
第１パネル上への仮固定部材及び湿気硬化型接着剤の配設形態としては、特に限定されないが、仮固定部材を所定間隔を存して所定幅でもって第１パネル上に複数箇所に配設すると共に、仮固定部材間の第１パネル上に湿気硬化型接着剤を配設することが好ましい。
【００６３】
具体的には、第１パネル上に、仮固定部材を所定間隔を存して所定幅に好ましくは直条に複数本、配設すると共に、仮固定部材間の第１パネル上に湿気硬化型接着剤を好ましくは直条に配設する配設形態が挙げられる。
【００６４】
第１パネル上に配設する仮固定部材の厚みは、０．１〜１．０ｍｍが好ましい。第１パネル上に配設する湿気硬化型接着剤の厚みは、０．１〜１．０ｍｍが好ましい。
【００６５】
第１パネル上に配設する仮固定部材の全配設面積は、第１パネルにおける仮固定部材及び湿気硬化型接着剤が配設される面の全体面積に対して４０〜６０％が好ましい。仮固定部材の配設面積が上記範囲内であると、第１パネルと第２パネルとを仮固定部材によって強固に仮固定させることができる。更に、スペーサの役割を十分に発揮し、湿気硬化型接着剤を第１パネルと第２パネルとの対向面間において良好な状態にて硬化させて第１パネルと第２パネル同士を強固に接着一体化させて積層パネルを製造することができる（硬化工程）。
【００６６】
第１パネル上に配設（塗工）する湿気硬化型接着剤の全配設面積は、第１パネルにおける仮固定部材及び湿気硬化型接着剤が配設される面の全体面積に対して４０〜６０％が好ましい。なお、湿気硬化型接着剤の全配設面積とは、第１パネル上に湿気硬化型接着剤を配設した後、第２パネルを第１パネル上に積層させて第１パネル及び第２パネルによって第１パネル上に押し広げられた湿気硬化型接着剤の全配設面積をいう。
【００６７】
湿気硬化型接着剤の配設面積が上記範囲内であると、第１パネルと第２パネルとを湿気硬化型接着剤によって強固に固定させることができる。
【００６８】
第１パネル上に配設された仮固定部材は、第１パネルと第２パネルとの間において、スペーサの役割を果たす。なお、仮固定部材がホットメルト接着剤などであって、仮固定部材を第１パネル上に配設した後に、仮固定部材の冷却などの後処理工程を必要とする場合、仮固定部材は後処理工程後にスペーサの役割を果たす。
【００６９】
従って、互いに隣接する仮固定部材間の第１パネル上に配設（塗工）された湿気硬化型接着剤は、第１パネルと第２パネルとの対向面間において、仮固定部材によって所望の厚みを維持した状態にて硬化する。よって、第１パネル及び第２パネルは、仮固定部材及び湿気硬化型接着剤によって強固に一体化されて機械的強度に優れた積層パネルを得ることができる。
【００７０】
そして、仮固定部材がホットメルト接着剤である場合のように、仮固定部材の養生を必要としない場合には、第１パネルと第２パネルとを短時間のうちに所定の間隔を存した状態に固定させることができる。
【００７１】
従って、湿気硬化型接着剤の湿気硬化が完了する前に、第１パネル及び第２パネルが仮固定部材を介して仮固定されて形成された積層体に必要な処理を直ちに施すことができ、積層パネルを効率良く製造することができる。
【００７２】
又、仮固定部材がホットメルト接着剤である場合、仮固定部材及び湿気硬化型接着剤は、溶融状態から冷却固化状態となる間に体積が殆ど変化しない。更に、湿気硬化型接着剤は、後述する湿気硬化中においても体積が殆ど変化しない。従って、第１パネルと第２パネルとの対向面間の距離が殆ど変化しないため、第１パネル及び第２パネルが変形し、第１及び第２パネルに凹凸が生じることはなく、得られる積層パネルは美麗な外観を有する。
【００７３】
上述のように、第１パネル及び第２パネルが仮固定部材によって仮固定されて形成された積層体を養生させることによって湿気硬化型接着剤を空気中の水分及び／又はパネルに含まれている水分によって架橋、硬化させて積層パネルを製造する。
【００７４】
湿気硬化型接着剤は、湿気硬化することによって、仮固定部材による仮固定に比して更に強固な接着性を発現して第１パネル及び第２パネルを強固に一体化させる。従って、得られる積層パネルは優れた機械的強度を有している。
【００７５】
上記積層パネルの製造方法は、第１パネル及び第２パネルがガラス板及び金属板などのような吸水性を有しないパネルであっても適用することができ、様々な種類のパネルを用いて積層パネルを製造することができる。
【００７６】
以下に、本発明を実施例を用いてより具体的に説明するが、本発明はこれに限定されない。
【実施例】
【００７７】
実施例及び比較例において下記の原料を使用した。
【００７８】
仮固定部材
［感圧型ホットメルト接着剤］
ベースポリマー（日本ゼオン社製  商品名「クインタック３４５０」、スチレン含有量：１９質量％）１００質量部、可塑剤としてオイル（出光興産社製  商品名「ダイアナプロセスオイル」）１０質量部及び粘着付与剤（出光興産社製  商品名「アイマーブＰ１００」１００質量部をプラネタリーミキサーに供給した。プラネタリーミキサーにて混合物を１６０℃にて混練して感圧型ホットメルト接着剤（１５〜３０℃の室温にて固体）を作製した。
【００７９】
［湿気硬化型ホットメルト接着剤］
（イソシアネート基を含有するウレタンプレポリマーを含有する湿気硬化型ホットメルト接着剤）
ポリエステルポリオール（豊国製油社製  商品名「ＨＳ  ２Ｈ−４５８Ｔ」、水酸基価：２５）を真空雰囲気下にて１２０℃で脱水処理した。
【００８０】
次に、ポリエステルポリオール１００質量部に４，４'−ジフェニルメタンジイソシアネート（住友バイエルウレタン社製   商品名「スミジュール４４Ｓ」）１２．３質量部を添加して混合液を作製し、この混合液を１００℃で１時間に亘って反応させて、イソシアネート基を含有するウレタンプレポリマーを含有する湿気硬化型ホットメルト接着剤（ＰＵＲ、１５〜３０℃の室温にて固体）を得た。
【００８１】
（反応性ケイ素を含有するポリオレフィンを含有する湿気硬化型ホットメルト接着剤）
反応性ケイ素を含有するポリオレフィンを含有する湿気硬化型ホットメルト接着剤として、ＨＢ  ＦＵＬＬＥＲ社から商品名「ＨＬ−５２０１」にて市販されている湿気硬化型ホットメルト接着剤（ＰＯＲ、１５〜３０℃の室温にて固体）を用いた。
【００８２】
湿気硬化型接着剤
加水分解性シリル基を有するポリオキシアルキレン系重合体（カネカ社製  商品名「ＭＳポリマー  Ｓ−３０３」）１００質量部及びコロイダル炭酸カルシウム（白石工業社製  商品名「ＣＣＲ」）７０質量部を２５℃で混練して混練物を得た。
【００８３】
しかる後、混練物を１２０℃に加熱して１時間に亘って真空雰囲気下にて混練してコロイダル炭酸カルシウムに含まれている水分を除去した後、混練物を２５℃まで冷却した。
【００８４】
次に、混練物に、脱水剤としてビニルトリメトキシシラン３質量部、アミノシランカップリング剤としてＮ−２−（アミノエチル）−３−アミノプロピルトリメトキシシラン３質量部及び錫系シラノール縮合触媒（日東化成社製  商品名「ネオスタン  Ｕ−２２０Ｈ」２質量部を添加して均一に混合して、加水分解性シリル基を有するポリオキシアルキレン系重合体を含有する湿気硬化型接着剤（変性シリコーン、１５〜３０℃の室温にて半固体）を得た。
【００８５】
水系接着剤
スチレン−ブタジエンラテックス（日本ゼオン社製  商品名「Ｎｉｐｏｌ  ＬＸ４３３Ｃ」、固形分：５０質量％）１００質量部にアクリル系アルカリ増粘剤（東亞合成社製  商品名「アロンＢ−５００」）０．５質量部を添加して攪拌、混合して水系接着剤を得た。
【００８６】
（実施例１）
縦２５ｍｍ×横１００ｍｍ×厚み２ｍｍの平面長方形状のガラス板を第１パネルとして用意した。このガラス板の一面における縦方向の両端部に、仮固定部材として、溶融状態の感圧型ホットメルト接着剤を幅７ｍｍ、厚み０．２ｍｍでもって横方向の全長に亘って塗工した後、感圧型ホットメルト接着剤を室温まで冷却させた。
【００８７】
次に、ガラス板の縦方向の中央部に、加水分解性シリル基を有するポリオキシアルキレン系重合体を含有する湿気硬化型接着剤を幅２ｍｍ、厚み１ｍｍでもって横方向の全長に亘って塗工した。
【００８８】
しかる後、縦２５ｍｍ×横１００ｍｍ×厚み０．５ｍｍの平面長方形状のアルミ箔を第２パネルとして用意した。このアルミニウム箔をガラス板の仮固定部材及び湿気硬化型接着剤の塗工面に載置した。
【００８９】
次に、アルミニウム箔をガラス板に向かって０．５ｋｇｆ／ｍｍ2のプレス圧力で３０秒間に亘って圧締し、プレス圧力によって、仮固定部材を弾性復元可能に変形させて、ガラス板とアルミニウム箔との対向面間において湿気硬化型接着剤を押し広げて、ガラス板とアルミニウム箔との積層体を作製した。なお、ガラス板の一面全面に仮固定部材又は湿気硬化型接着剤が配設されていた。
【００９０】
なお、ガラス板上における感圧型ホットメルト接着剤の全配設面積は、ガラス板の一面全面の面積に対して６０％であった。ガラス板上における湿気硬化型接着剤の全配設面積は、ガラス板の一面全面の面積に対して４０％であった。感圧型ホットメルト接着剤及び湿気硬化型接着剤の厚みは０．３ｍｍであった。
【００９１】
しかる後、ガラス板とアルミニウム箔との積層体を７０℃にて７２時間養生し、湿気硬化型接着剤を湿気硬化させて積層パネルを作製した。
【００９２】
（実施例２）
感圧型ホットメルト接着剤の代わりに、イソシアネート基を含有するウレタンプレポリマーを含有する湿気硬化型ホットメルト接着剤を用いたこと以外は実施例１と同様の要領で積層パネルを作製した。
【００９３】
（実施例３）
感圧型ホットメルト接着剤の代わりに、反応性ケイ素を含有するポリオレフィンを含有する湿気硬化型ホットメルト接着剤を用いたこと以外は実施例１と同様の要領で積層パネルを作製した。
【００９４】
（比較例１）
湿気硬化型接着剤の代わりに、水系接着剤を用いたこと以外は実施例１と同様の要領で積層パネルを作製した。
【００９５】
（比較例２）
湿気硬化型接着剤の代わりに、イソシアネート基を含有するウレタンプレポリマーを含有する湿気硬化型ホットメルト接着剤を用いたこと以外は実施例１と同様の要領で積層パネルを作製した。
【００９６】
（比較例３）
感圧型ホットメルト接着剤の代わりに、イソシアネート基を含有するウレタンプレポリマーを含有する湿気硬化型ホットメルト接着剤を用いたこと、湿気硬化型接着剤の代わりに、イソシアネート基を含有するウレタンプレポリマーを含有する湿気硬化型ホットメルト接着剤を用いたこと以外は実施例１と同様の要領で積層パネルを作製した。
【００９７】
（比較例４）
感圧型ホットメルト接着剤の代わりに、反応性ケイ素を含有するポリオレフィンを含有する湿気硬化型ホットメルト接着剤を用いたこと、湿気硬化型接着剤の代わりに、イソシアネート基を含有するウレタンプレポリマーを含有する湿気硬化型ホットメルト接着剤を用いたこと以外は実施例１と同様の要領で積層パネルを作製した。
【００９８】
（比較例５）
感圧型ホットメルト接着剤の代わりに、加水分解性シリル基を有するポリオキシアルキレン系重合体を含有する湿気硬化型接着剤を用いたこと以外は実施例１と同様の要領で積層パネルを作製した。
【００９９】
得られた積層パネルについて、初期接着性、耐熱接着性及び表面平滑性を下記の要領で測定し、その結果を表１に示した。なお、表１において、「イソシアネート基を含有するウレタンプレポリマーを含有する湿気硬化型ホットメルト接着剤」を「ＰＵＲ」と、「反応性ケイ素を含有するポリオレフィンを含有する湿気硬化型ホットメルト接着剤」を「ＰＯＲ」と、「加水分解性シリル基を有するポリオキシアルキレン系重合体を含有する湿気硬化型接着剤」を「変性シリコーン」と表記した。
【０１００】
（初期接着性）
積層体の養生温度を２５℃、養生時間を２０分として積層パネルを製造し、この積層パネルについて、アルミニウム箔に１８０°剥離方向に２３℃、相対湿度５０％の条件下にて１００ｇのクリープ加重を８時間に亘って加え、クリープのずれ幅を測定した。
【０１０１】
（６０℃耐熱接着性）
積層体の養生温度を２５℃、養生時間を２０分として積層パネルを製造し、この積層パネルについて、アルミニウム箔に１８０°剥離方向に６０℃、相対湿度５０％の条件下にて１００ｇのクリープ加重を８時間に亘って加え、クリープのずれ幅を測定した。
【０１０２】
（表面平滑性）
積層体の養生温度を７０℃、養生時間を７２時間として積層パネルを製造し、この積層パネルについて、アルミニウム箔に凹み又は凸部が生じているか否かを目視観察し、下記基準に基づいて評価した。
◎・・・アルミニウム箔に凹み又は凸部は発生していなかった。
○・・・アルミニウム箔に生じた凹み又は凸部が２個以下であった。
×・・・アルミニウム箔に生じた凹み又は凸部が３個以上であった。
【０１０３】
【表１】
2019006987.tif 000002